(57)【要約】      （修正有）【課題】強化された電磁吸収材に対する、特に低い反射率ならびに低い伝送係数を示す電磁吸収材を提供する。【解決手段】電磁線の受容に適応した放射線−受容面を有する近位層１２及び該近位層１２を介して伝送される受容された放射線がもしあるなら少なくともその一部を受容するために近位層１２に隣接して配置される遠位層１４を含む多−層吸収材１０であって、近位層１２は、約１ＧＨｚ〜約１１０ＧＨｚの範囲内の電磁線の少なくとも１つの周波数において遠位層１４の屈折率の実数部より小さい実数部を有する屈折率を示す。【選択図】図１
2019083336.tif 000002
【特許請求の範囲】
【請求項１】
電磁線の受容に適応した放射線−受容面を有する近位層及び
該近位層を介して伝送される受容された放射線がもしあるなら少なくともその一部を受容するために近位層に隣接して配置される遠位層
を含んでなり、ここで該近位層は約１ＧＨｚ〜約１１０ＧＨｚの範囲内の電磁線の少なくとも１つの周波数に関して該遠位層の屈折率の実数部より小さい実数部を有する屈折率を示す
多−層吸収材。
【請求項２】
近位層の屈折率の実数部が約２０ＧＨｚ〜約８０ＧＨｚの範囲内の少なくとも１つの周波数に関して遠位層の屈折率の実数部より小さい請求項１の多−層吸収材。
【請求項３】
近位層の屈折率の実数部が該約２０ＧＨｚ〜約１１０ＧＨｚの周波数範囲内の少なくとも１つの周波数帯に及ぶ波長に関して遠位層の屈折率の実数部より小さい請求項１の多−層吸収材。
【請求項４】
該周波数帯が少なくとも約５ＧＨｚの帯域幅を有する請求項３の多−層吸収材。
【請求項５】
該周波数帯が少なくとも約１０ＧＨｚの帯域幅を有する請求項３の多−層吸収材。
【請求項６】
該周波数帯が少なくとも約２０ＧＨｚの帯域幅を有する請求項３の多−層吸収材。
【請求項７】
該周波数帯が少なくとも約５０ＧＨｚの帯域幅を有する請求項３の多−層吸収材。
【請求項８】
該少なくとも１つの周波数が２４ＧＨｚ及び７７ＧＨｚのいずれかである請求項１の多−層吸収材。
【請求項９】
該少なくとも１つの周波数における該層の屈折率の実数部が以下の関係：
【数１】
2019083336.tif 000011
［式中、
ｎrdは近位層の屈折率の実数部を示し、
ｎrpは遠位層の屈折率の実数部を示し、そして
ｆ（ＧＨｚの単位における）は近位層及び遠位層の屈折率の実数部における差が決定される周波数を示す］
を満たす請求項１の多−層吸収材。
【請求項１０】
該第１及び第２の層がポリマー材料を含む請求項１の多−層吸収材。
【請求項１１】
該ポリマー材料が熱硬化性エラストマー、熱可塑性エラストマー及び液晶ポリマーのいずれかを含む請求項１０の多−層吸収材。
【請求項１２】
該ポリマー材料がポリアミド、ポリカーボネート、ポリプロピレン、ポリスチレン、ポリエステル、ポリウレタン、エポキシ、ポリエチレン及びシリコーンのいずれかを含む請求項１０の多−層吸収材。
【請求項１３】
該ポリマー材料がアクリロニトリルブタジエンスチレン及びエチレン酢酸ビニルのいずれかを含む請求項１０の多−層吸収材。
【請求項１４】
該層の少なくとも１つ内に分布する複数の放射線−吸収性添加剤をさらに含んでなり、ここで該添加剤は該約１ＧＨｚ〜約１１０ＧＨｚの範囲内の１つもしくはそれより多い周波数における電磁エネルギーを吸収することができる請求項１の多−層吸収材。
【請求項１５】
該放射線吸収性添加剤が誘電体を含む請求項１４の多−層吸収材。
【請求項１６】
該添加剤が複数の炭素粒子を含む請求項１４の多−層吸収材。
【請求項１７】
該炭素粒子が約５００マイクロメートルより小さい平均粒度を示す請求項１６の多−層吸収材。
【請求項１８】
該添加剤が約５０％に等しいか又はそれより小さい体積分率を示す請求項１４の多−層吸収材。
【請求項１９】
該添加剤が約１％〜約５０％の範囲内の体積分率を示す請求項１８の多−層吸収材。
【請求項２０】
該添加剤が該近位層及び遠位層の両方内に分布する請求項１４の多−層吸収材。
【請求項２１】
該近位層中の該添加剤の濃度が該遠位層中の該添加剤の濃度より高い請求項２０の多−層吸収材。
【請求項２２】
該近位層中の該添加剤の濃度が該遠位層中の該添加剤の濃度と実質的に同じであり、且つここで該近位層が該遠位層の厚さより大きい厚さを有する請求項２０の多−層吸収材。
【請求項２３】
該吸収材が該少なくとも１つの周波数において約０．３より小さい反射率を示す請求項１の多−層吸収材。
【請求項２４】
該反射率が約０〜約０．３の範囲内である請求項２３の多−層吸収材。
【請求項２５】
該吸収材が該少なくとも１つの周波数において約０．３より小さい伝送係数を示す請求項１７の多−層吸収材。
【請求項２６】
該伝送係数が約０〜約０．３の範囲内である請求項１の多−層吸収材。
【請求項２７】
該少なくとも１つの周波数が２４ＧＨｚ及び７７ＧＨｚのいずれかである請求項２４の多−層吸収材。
【請求項２８】
該第１及び第２の層のそれぞれが約０．００１インチ〜約０．２インチの範囲内の厚さを有する請求項１の多−層吸収材。
【請求項２９】
該第１及び第２の層のそれぞれが約０．０１インチ〜約０．２インチの範囲内の厚さを有する請求項１の多−層吸収材。
【請求項３０】
該第１及び第２の層のそれぞれが約０．１インチ〜約０．２インチの範囲内の厚さを有する請求項１の多−層吸収材。
【請求項３１】
該２つの層の全体的な厚さが約０．００２インチ〜約１０インチの範囲内である請求項１の多−層吸収材。
【請求項３２】
入力層及び出力層を有するポリマースタックを形成し、該入力層は入射電磁線を受容するための放射線−受容面を含み、該出力層は受容した放射線がもしあれば少なくともその一部が出口面を介してスタックを出る出口面を含むように互いに対して配置される複数のポリマー層を含んでなる多−層吸収材であって、
ここで約１ＧＨｚ〜約１１０ＧＨｚの範囲内の１つもしくはそれより多い周波数に関する該ポリマー層の実数誘電率が、該入力層から該出力層へ漸進的に増加する多−層吸収材。
【請求項３３】
１つもしくはそれより多い周波数に関する該ポリマー層の実数誘電率が約２０ＧＨｚ〜約８０ＧＨｚの範囲内の１つもしくはそれより多い周波数に関して該入力層から該出力層へ漸進的に増加する請求項３２の多−層吸収材。
【請求項３４】
該層のそれぞれが該約１ＧＨｚ〜約１１０ＧＨｚの範囲内の少なくとも１つの周波数に関して約０〜約５０の範囲内の実数誘電率を示す請求項３２の多−層吸収材。
【請求項３５】
該周波数の１つもしくはそれより多くにおけるいずれか２つの隣接層の実数屈折率における差が、該周波数倍されると約１〜約２０の範囲内である請求項３１の多−層吸収材。
【請求項３６】
該吸収材が入力層の該入力面上に入射する約１ＧＨｚ〜約１１０ＧＨｚの範囲内の少なくとも１つの周波数を有する放射線に関して約０．３より小さい反射率を示す請求項３２の多−層吸収材。
【請求項３７】
該吸収材が該少なくとも１つの周波数を有する該入射放射線に関して約０．３より小さい伝送係数を示す請求項３６の多−層吸収材。
【請求項３８】
該少なくとも１つの周波数が２４ＧＨｚ及び７７ＧＨｚのいずれかである請求項３７の多−層吸収材。
【請求項３９】
該吸収材が該約２０ＧＨｚ〜約１００ＧＨｚの周波数範囲内の周波数帯中の入射放射線に関して約０．３より小さい反射率及び約０．３より小さい伝送係数を示す請求項３２の多−層吸収材。
【請求項４０】
該周波数帯が少なくとも約２０ＧＨｚの帯域幅を有する請求項３９の多−層吸収材。
【請求項４１】
該周波数帯が少なくとも約５０ＧＨｚの帯域幅を有する請求項３９の多−層吸収材。
【請求項４２】
該ポリマー層の少なくとも１つ内に分布する複数の放射線−吸収性添加剤をさらに含んでなり、ここで該添加剤は該約２０ＧＨｚ〜約１００ＧＨｚの範囲内の１つもしくはそれより多い周波数における電磁エネルギーを吸収することができる請求項３２の多−層吸収材。
【請求項４３】
該吸収性添加剤が約２０ＧＨｚ〜約１００ＧＨｚの範囲内の少なくとも１つの周波数に関して約０．５より大きい吸収係数を示す材料で作られる請求項４２の多−層吸収材。
【請求項４４】
該添加剤が複数の炭素粒子を含む請求項４２の多−層吸収材。
【請求項４５】
該放射線−吸収性添加剤が該ポリマー層のそれぞれ内に分布する請求項４２の多−層吸収材。
【請求項４６】
該少なくとも１つの層中の該放射線−吸収性添加剤の体積分率が約１％〜約５０％の範囲内である請求項４２の多−層吸収材。
【請求項４７】
該層中の該添加剤の濃度が該入力層から該出力層へ漸進的に増加する請求項４２の多−層吸収材。
【請求項４８】
ポリマー材料及び第１の装入量の放射線吸収性添加剤を含んでなり、電磁線を受容するための放射線−受容面を有する近位層
該近位層を介して伝送される受容された放射線がもしあるならその少なくとも一部を受容するために該近位層に隣接して配置され、第２の装入量の放射線−吸収性添加剤を含んでなる遠位層
を含んでなる多−層吸収材であって、
ここで該層の誘電率の実数部及び虚数部は、該吸収材が約２０ＧＨｚ〜約１００ＧＨｚの範囲内の１つもしくはそれより多い放射線周波数における近位層の該放射線−受容面上の入射放射線に関して０．３より小さい反射率及び０．３より小さい伝送係数を示すように設定される多−層吸収材。
【請求項４９】
添加剤の該第１の装入量が添加剤の該第２の装入量より大きい請求項４８の多−層吸収材。
【請求項５０】
該第１及び第２の装入量が実質的に同じであり、該近位層が該遠位層より大きい厚さを有する請求項４８の多−層吸収材。
【請求項５１】
該近位層の誘電率の実数部が該遠位層の誘電率のそれぞれの実数部より小さい請求項４８の多−層吸収材。
【請求項５２】
該近位層と遠位層の誘電率の実数部の間の差が約３〜約６の範囲内である請求項５１の多−層吸収材。
【発明の詳細な説明】
【技術分野】
【０００１】
背景
本記述は一般的に電磁吸収材（ｅｌｅｃｔｒｏｍａｇｎｅｔｉｃ  ａｂｓｏｒｂｅｒｓ）、そしてさらに特定的に多−層電磁吸収材を目的とする。
【背景技術】
【０００２】
電磁吸収材は、電子装置を電磁干渉から遮蔽するかあるいはアンテナによる電磁信号の伝送（ｔｒａｎｓｍｉｓｓｉｏｎ）及び／又は受信におけるサイドローブを最小にするような多様な用途を見出している。多くの用途において、電磁吸収材は１つもしくはそれより多い問題の周波数における低い反射率のみでなく、低い伝送係数（ｔｒａｎｓｍｉｓｓｉｏｎ  ｃｏｅｆｆｉｃｉｅｎｔ）を示すことが望ましい。しかしながら多くの通常の電磁吸収材は望ましい反射率及び伝送係数を示すことができない。
【０００３】
従って強化された電磁吸収材に対する、そして特に低い反射率ならびに低い伝送係数を示す電磁吸収材に対する要求がある。
【発明の概要】
【０００４】
概略
１つの側面において、電磁線の受容に適応した放射線−受容面を有する近位層（ｐｒｏｘｉｍａｌ  ｌａｙｅｒ）及び該近位層を介して伝送される受容された放射線がもしあるなら少なくともその一部を受容するために近位層に隣接して配置される遠位層（ｄｉｓｔａｌ  ｌａｙｅｒ）を含む多−層電磁吸収材を開示し、ここで該近位層は約１ＧＨｚ〜約１１０ＧＨｚの範囲内の電磁線の少なくとも１つの周波数に関して該遠位層の屈折率の実数部より小さい実数部を有する屈折率を示す。例えば近位層と遠位層の屈折率の実数部における差は約３〜約６の範囲内であることができる。
【０００５】
いくつかの態様において、近位層の屈折率の実数部は、約２０ＧＨｚ〜約８０ＧＨｚの範囲内の少なくとも１つの周波数に関して遠位層の屈折率の実数部より小さい。
【０００６】
いくつかの態様において、近位層の屈折率の実数部は、約１ＧＨｚ〜約１１０ＧＨｚの周波数範囲内の少なくとも１つの周波数帯に及ぶ波長に関して遠位層の屈折率の実数部より小さい。いくつかの態様において、周波数帯は少なくとも約５ＧＨｚ又は少なくとも約１０ＧＨｚ又は少なくとも約２０ＧＨｚ又は少なくとも約５０ＧＨｚの帯域幅を有する。
【０００７】
いくつかの態様において、上記の多−層吸収材中で近位層は２４ＧＨｚ及び／又は７７ＧＨｚの周波数において該遠位層の屈折率の実数部より小さい実数部を有する屈折率を示す。
【０００８】
いくつかの態様において、上記の多−層吸収材中で該少なくとも１つの周波数における近位層及び遠位層の屈折率の実数部は以下の関係を満たし：
【０００９】
【数１】
2019083336.tif 000003
【００１０】
式中、
ｎrdは近位層の屈折率の実数部を示し、
ｎrpは遠位層の屈折率の実数部を示し、そして
ｆ（ＧＨｚ（ギガヘルツ）の単位における）は近位層及び遠位層の屈折率の実数部における差が決定される周波数を示す。言い換えると、与えられる周波数における近位層と遠位層の屈折率の実数部の間の差は、その周波数倍されると約１〜約２０の範囲内である。
【００１１】
いくつかの態様において、近位層及び遠位層はポリマー材料、例えば熱硬化性エラストマー、熱可塑性エラストマー、液晶ポリマーを含む。例えばポリマー材料は中でもポリアミド、ポリエステル、ポリカーボネート、ポリプロピレン、ポリスチレン（例えばアクリロニトリルブタジエンスチレン）、ポリウレタン、エポキシ、ポリエチレン、エチレン酢酸ビニル及びシリコーンのいずれかであることができる。
【００１２】
いくつかの態様において、上記の多−層吸収材はその層の少なくとも１つ内に分布する複数の放射線−吸収性添加剤を含み、ここで添加剤は約１ＧＨｚ〜約１１０ＧＨｚの範囲内の１つもしくはそれより多い周波数において電磁エネルギーを吸収することができる。例えば放射線−吸収性添加剤は誘電体を含むことができ、例えばそれらは約５００ミクロンより小さい平均寸法を有する粒子の形態にあることができる。
【００１３】
いくつかの態様において、添加剤が分布する多−層吸収材の１つもしくはそれより多い層内における添加剤の体積分率は約５０％に等しいか又はそれより小さいことができる。例えば添加剤の体積分率は約１％〜約５０％の範囲内であることができる。
【００１４】
いくつかの態様において添加剤は１つの層内のみに分布するが、他の態様において、添加剤は多−層吸収材の複数の層内に分布することができ、例えばそれらは多−層吸収材のすべての層内に分布することができる。
【００１５】
いくつかの態様において、添加剤は複数の炭素粒子を含む。いくつかの態様において、炭素粒子は約５００ミクロンより小さい平均粒度を示すことができる。
【００１６】
多−層吸収材のいくつかの態様において、近位層中の添加剤の濃度は遠位層中の添加剤の濃度より高い。いくつかの他の態様において、近位層中の添加剤の濃度は遠位層中の添加剤の濃度と実質的に同じであり、近位層は遠位層の厚さより大きい厚さを有する。
【００１７】
いくつかの態様において、多−層吸収材は、約１ＧＨｚ〜約１１０ＧＨｚの範囲内の少なくとも１つの入射放射線周波数に関して約０．３に等しいかそれより小さい反射率（ｒｅｆｌｅｃｔａｎｃｅ  ｃｏｅｆｆｉｃｉｅｎｔ）を示す。例えば反射率は約１ＧＨｚ〜約１１０ＧＨｚの範囲内の少なくとも１つの入射放射線周波数に関して０〜約０．３の範囲内であることができる。さらなる例としていくつかの態様において、多−層吸収材は２４ＧＨｚ及び７７ＧＨｚの入射放射線周波数の両方に関してそのような反射率を示すことができる。
【００１８】
いくつかの態様において、多−層吸収材は約１ＧＨｚ〜約１１０ＧＨｚの範囲内の少なくとも１つの入射放射線周波数に関して約０．３に等しいか又はそれより小さい伝送係数を示す。例えば伝送係数は約１ＧＨｚ〜約１１０ＧＨｚの範囲内の少なくとも１つの入射放射線周波数に関して約０〜約０．３の範囲内であることができる。さらなる例としていくつかの態様において、多−層吸収材は２４ＧＨｚ及び７７ＧＨｚの入射放射線周波数に関してそのような伝送係数を示すことができる。
【００１９】
いくつかの態様において、多−層吸収材の各層の厚さは約０．００１インチ（０．００２５ｍｍ）〜約０．５インチ（１２．７ｍｍ）の範囲内であることができる。いくつかの態様において、多−層吸収材は約０．００２インチ（０．０５ｍｍ）〜約１０インチ（２
５４ｍｍ）の範囲内の全体的な厚さ（すなわちすべての層の厚さの合計）を有することができる。
【００２０】
関連する側面において、入力層（ｉｎｐｕｔ  ｌａｙｅｒ）及び出力層（ｏｕｔｐｕｔ
ｌａｙｅｒ）を有するポリマースタック（ｐｏｌｙｍｅｒｉｃ  ｓｔａｃｋ）を形成し、入力層は入射電磁線を受容するための放射線−受容面を含み、出力層は受容した放射線がもしあれば少なくともその一部が出口面を介してスタックを出る出口面を含むように互いに対して配置される複数のポリマー層を含む多−層吸収材を開示し、ここで約１ＧＨｚ〜約１１０ＧＨｚの範囲内の１つもしくはそれより多い周波数及びいくつかの場合にはすべての周波数に関する該ポリマー層の実数誘電率（ｒｅａｌ  ｄｉｅｌｅｃｔｒｉｃ  ｃｏｎｓｔａｎｔｓ）は、該入力層から該出力層へ漸進的に増加する。
【００２１】
いくつかの態様において、１つもしくはそれより多い周波数に関するポリマー層の実数誘電率は、約２０ＧＨｚ〜約８０ＧＨｚの範囲内の１つもしくはそれより多い周波数に関して入力層から出力層へ漸進的に増加する。
【００２２】
いくつかの態様において、多−層吸収材の層のそれぞれは、該約１ＧＨｚ〜約１１０ＧＨｚの範囲内の少なくとも１つの周波数に関して約０〜約５０の範囲内、例えば約１０〜４０又は２０〜３０の範囲内の実数誘電率を示す。
【００２３】
関連する側面において、ポリマー材料及び第１の装入量（ｌｏａｄｉｎｇ）の放射線吸収性添加剤を含み、電磁線を受容するための放射線−受容面を有する近位層及び該近位層を介して伝送される受容された放射線がもしあるならその少なくとも一部を受容するために該近位層に隣接して配置され、第２の装入量の放射線−吸収性添加剤を含む遠位層を含む多−層吸収材を開示し、ここで該層の誘電率の実数部及び虚数部は、該吸収材が約１ＧＨｚ〜約１００ＧＨｚの範囲内の１つもしくはそれより多い放射線周波数における近位層の該放射線−受容面上の入射放射線に関して、例えば約２０ＧＨｚ〜約８０ＧＨｚの範囲内の１つもしくはそれより多い周波数に関して約０．３に等しいか又はそれより小さい反射率及び約０．３に等しいか又はそれより小さい伝送係数を示すように設定される（ｃｏｎｆｉｇｕｒｅｄ）。
【００２４】
いくつかの態様において、添加剤の第１の装入量（例えば添加剤の体積分率）は添加剤の第２の装入量より大きい。いくつかの他の態様において、第１及び第２の装入量は実質的に同じであり、近位層は遠位層より大きい厚さを有する。
【００２５】
いくつかの態様において、近位層の誘電率の実数部は遠位層の誘電率のそれぞれの実数部より小さい。いくつかの態様において、近位層と遠位層の誘電率の実数部の間の差は約３〜約６の範囲内である。
【００２６】
以下の詳細な記述を添付の図面と一緒に参照することにより、本発明の種々の側面のさらなる理解を得ることができ、図面を下記に簡単に説明する。
【図面の簡単な説明】
【００２７】
図面の簡単な記述
【図１】図１は、本発明の態様に従う多−層電磁吸収材を略図的に描いており、
【図２】図２は、１ＧＨｚ〜約１１０ＧＨｚの周波数範囲内に配置される（ｄｉｓｐｏｓｅｄ）１０ＧＨｚの帯域幅を有する周波数帯を略図的に描いており、
【図３】図３は、本記述に従う多−層吸収材上のその種々の表面における入射放射線（ｒａｄｉａｔｉｏｎ  ｉｎｃｉｄｅｎｔ）の反射及び伝送の例を略図的に描いており、
【図４】図４は、近位層及び遠位層を有し、複数の放射線−吸収性添加剤がそれらの層内に分布する本発明の別の態様に従う多−層吸収材を略図的に描いており、
【図５】図５は、並んで配置されてポリマースタックを形成する４つのポリマー層を有する別の態様に従う多−層吸収材を略図的に描いており、そして
【図６】図６は、並んで配置されてポリマースタックを形成する４つのポリマー層を有し、ここで各層内に複数の放射線−吸収性添加剤が分布する別の態様に従う多−層吸収材を略図的に描いている。
【００２８】
詳細な記述
本記述は一般的に、多−層吸収材が約１ＧＨｚ〜約１１０ＧＨｚの範囲内の１つもしくはそれより多い周波数に関して低い反射率ならびに低い伝送係数を示すように設定される異なる屈折率を有する２つもしくはそれより多い材料層を含む多−層電磁吸収材を目的とする。下記でさらに詳細に議論する通り、いくつかの態様において、多−層吸収材を形成する層の屈折率の実数部は、電磁線を受容するように設定される近位層から、層を通過した受容された電磁線がもしあったらその一部がそれを介して多−層吸収材を出る遠位層へ、漸進的に増加する。本発明の種々の側面を下記でさらに詳細に議論する。本明細書で用いられる多様な用語及び句に以下の定義を与える。
【００２９】
周波数（ｆ）における媒体の「屈折率」という用語は、当該技術分野におけるその意味と一致して本明細書で用いられ、複素数として定義され、その実数部（本明細書で屈折率とも呼ばれる）は真空中における電磁線の速度対媒体中におけるその周波数での放射線の速度の比であり、その虚数部は放射線が媒体を通過する時の媒体によるその周波数での放射線の吸収の指標（ｉｎｄｉｃａｉｖｅ）である。さらに特定的に、周波数（ｆ）における媒体（例えば多−層吸収材の層の１つ）の屈折率を以下の通りに定義することができ、
ｎ（ｆ）＝ ｎr（ｆ）＋ ｉｎi（ｆ）        式（２）
式中、
ｎ（ｆ）は周波数（ｆ）における屈折率を示し、
ｎr（ｆ）は周波数（ｆ）における屈折率の実数部（本明細書で実数屈折率とも呼ばれ
る）を示し、
ｎi（ｆ）は周波数（ｆ）における屈折率の虚数部（本明細書で虚数屈折率とも呼ばれ
る）を示し、
【００３０】
【数２】
2019083336.tif 000004
【００３１】
である。
【００３２】
屈折率ｎ（ｆ）の実数部を真空中における光の速度（ｃ）対媒体中における光の速度（ν）の比として定義することができる：
【００３３】
【数３】
2019083336.tif 000005
【００３４】
媒体の屈折率の虚数部（ｎi（ｆ））を、以下の式に従って媒体の長さ（ｚ）を通過す
る周波数（ｆ）を有する電磁線の強度の減衰に基づいて定義することができる：
【００３５】
【数４】
2019083336.tif 000006
【００３６】
式中、
Ｉ0は電磁線の初期強度を示し、
Ｉzは媒体の長さ（ｚ）を通過した後の電磁線の強度を示し、そして
λ0は真空中における周波数（ｆ）を有する放射線の波長を示す。
【００３７】
媒体の「誘電率」という用語も、以下の関係に従って媒体の複素屈折率（ｃｏｍｐｌｅｘ  ｉｎｄｅｘ  ｏｆ  ｒｅｆｒａｃｔｉｏｎ）と関連付けられる複素数を指すための当該技術分野におけるその通常の意味と一致して本明細書で用いられる：
【００３８】
【数５】
2019083336.tif 000007
【００３９】
式中、
εは複素誘電率を示し、
εrは誘電率の実数部（本明細書で実数誘電率とも呼ばれる）を示し、
εiは誘電率の虚数部（本明細書で虚数誘電率とも呼ばれる）を示し、
ｎr及びｎiは上記で定義した屈折率の実数部及び虚数部である。
【００４０】
「反射率」という用語は、例えばそれが異なる屈折率を有する２つの領域間の境界を形成する表面上における入射放射線の反射に関連する時、当該技術分野におけるその意味と一致して本明細書で用いられ、以下の関係に従って境界面で反射される光の強度対その表面上における入射放射線の強度の比として定義され得る：
【００４１】
【数６】
2019083336.tif 000008
【００４２】
式中、
αは反射率を示し、
Ｉ0は入射放射線の強度を示し、そして
Ｉrは入射放射線の反射される部分の強度を示す。
【００４３】
材料、例えば本記述に従う多−層吸収材の「伝送係数」という用語は、当該技術分野におけるその意味と一致して本明細書で用いられ、以下の関係に従って材料を介して伝送される光の強度対材料の放射線−受容面上における入射光の強度の比として定義され得る：
【００４４】
【数７】
2019083336.tif 000009
【００４５】
式中、
βは伝送係数を示し、
Ｉ0は入射放射線の強度を示し、そして
Ｉtは入射放射線の伝送される部分の強度を示す。
【００４６】
当該技術分野において理解される通り、材料の屈折率は一般に周波数依存性である。さらに、いくつかの場合、屈折率はテンソル量であり得、その値は材料中における放射線の
伝播の方向に依存する。いくつかの態様において屈折率がテンソル量であり得る範囲で、下記で議論する関係は放射線の伝播の方向に沿った屈折率及び誘電率の値を指す。
【００４７】
本明細書で用いられる「周波数帯」という用語は、下限周波数（ｆlower）と上限周波
数（ｆupper）の間の周波数の連続範囲を指し、且つここで周波数帯の帯域幅は：
帯域幅 ＝ ｆupper − ｆlower        式（８）
として定義される。
【００４８】
さらなる例として、図２は２０ＧＨｚから３０ＧＨｚの範囲の１０ＧＨｚの帯域幅を有する周波数帯（Ａ）を略図的に描いている。
【００４９】
「約（ａｂｏｕｔ）」及び「約（ａｐｐｒｏｘｉｍａｔｅｌｙ）」という用語は本明細書で互換的に用いられ、述べられる数値の＋／−１０％又は＋／−５％内の変動を包含することが意図されている。
【００５０】
図１は、近位層１２及び遠位層１４を含む本記述の態様に従う多−層吸収材１０を略図的に描いている。近位層１２は入射電磁エネルギー（放射線）を受容するように設定される入力面１２ａ及び遠位層の入力面１４ａと接触している出力面１２ｂを含む。遠位層１４は出力面１４ｂを含み、層１２及び１４を介して伝送される入射電磁エネルギーがもしあればその一部がそれを介して吸収材１０を出る。下記でさらに詳細に議論する通り、この態様において、近位層及び遠位層のそれぞれはポリマー材料で形成されるが、他の態様において他の型の材料を用いることができる。
【００５１】
下記でさらに詳細に議論する通り、この態様において、多−層吸収材１０は選ばれた範囲内、例えば約１ＧＨｚ〜約１１０ＧＨｚの範囲内の１つもしくはそれより多い放射線周波数に関して低い反射率及び低い伝送係数の両方を示す。例えばいくつかの実施において、多−層吸収材１０は約１ＧＨｚ〜約１１０ＧＨｚの範囲内、例えば約２０ＧＨｚ〜約８０ＧＨｚの範囲内の少なくとも１つの周波数に関して約０．３に等しいか又はそれより小さい反射率及び約０．３に等しいか又はそれより小さい伝送係数を示す。いくつかの態様において、多−層吸収材１０はある周波数帯、例えば約１ＧＨｚ〜約１１０ＧＨｚの範囲内に含まれるある周波数帯内のすべての周波数に関してそのような低い反射率及び伝送係数を示す。例えば多−層吸収材１０は約５ＧＨｚ〜約５０ＧＨｚの範囲内の帯域幅を有する少なくとも１つの周波数帯に及んでそのような低い反射率及び伝送係数を示すことができ、ここで周波数帯は約１ＧＨｚ〜約１１０ＧＨｚの周波数範囲内にあり、例えば図２に描かれる周波数帯Ａである。いくつかの場合、多−層吸収材１０は約２０ＧＨｚ〜約１１０ＧＨｚの範囲内の複数の不連続の周波数において、例えば２６ＧＨｚ及び７７ＧＨｚの周波数においてそのような低い反射率及び伝送係数を示すことができる。
【００５２】
例えばこの態様において、近位層１２及び遠位層１４の屈折率は、約１ＧＨｚ〜約１１０ＧＨｚの範囲内の１つもしくはそれより波長に関して約０．３に等しいか又はそれより小さい反射率及び約０．３に等しいか又はそれより小さい伝送係数を達成するように設定される。さらに特定的に、この態様において、近位層１２は、実数部が遠位層１４の屈折率の実数部より小さい屈折率を示す。いくつかのそのような態様において、近位層及び遠位層の屈折率の実数部は約１ＧＨｚ〜約１１０ＧＨｚの範囲内、例えば約２０ＧＨｚ〜約８０ＧＨｚの範囲内の１つもしくはそれより多い周波数（ｆ）に関して上記の式（１）の関係を満たす。
【００５３】
さらに、この態様において、近位層及び遠位層の屈折率の虚数部は、多−層吸収材の放射線−受容面を介して多−層吸収材に入る放射線の伝送を最小にするように設定される。言い換えると、２つの層の屈折率の虚数部は、入射電磁エネルギーが吸収材を介して伝播
する時に入力面１２ａにおける屈折を介して吸収材中に入った入射電磁エネルギーの部分の吸収を強化し、それにより遠位層１４の出力面１４ｂを介して吸収材を出る電磁エネルギーの量を最小にするように設定される。下記でさらに詳細に議論する通り、いくつかの態様において、放射線が多−層吸収材１０を介して伝播する時に放射線吸収を強化するために、複数の放射線吸収性粒子を近位層及び遠位層の少なくとも１つそして好ましくは両方内に分布させる。
【００５４】
いくつかの態様において、近位層及び遠位層１２及び１４の屈折率の実数部の間の差を、近位層の厚さと一緒に、多−層吸収材が約１ＧＨｚ〜約１１０ＧＨｚの範囲内の少なくとも１つの周波数、そして好ましくは複数の周波数に関して低い反射率、例えば約０．３に等しいか又はそれより小さい反射率を示すことを保証するように選ぶことができる。例えば近位層と遠位層の屈折率の実数部における差は上記の式（１）を満たすことができる。さらに、近位層の厚さを以下の関係を満たすように選ぶことができる：
【００５５】
【数８】
2019083336.tif 000010
【００５６】
式中、
ｔは近位層の厚さを指し、
ｐは整数であり、そして
λは近位層内の放射線の波長である。
【００５７】
図３を参照し且つ特定の理論に縛られずに、いくつかの態様において、入射電磁線（矢印１６により略図的に描かれる）が入力面１２ａに衝突する時、その一部はその表面で反射され（矢印１８により略図的に描かれる）、別の部分は近位層に入って（矢印２０により略図的に描かれる）近位層と遠位層の間の界面に伝播し、そこで放射線の一部は近位層と遠位層の屈折率の間の差の故にその界面において入力面１２ａに向かって反射して戻され（矢印２２により略図的に描かれる）、放射線の別の部分（矢印２４により略図的に描かれる）は近位層と遠位層の間の界面における屈折を介して遠位層１４に入る。次いで放射線は遠位層１４を介して伝播し、もしあればその一部は出力面１４ｂを介して多−層吸収材１０を出る（矢印２６として略図的に描かれる）。この分析は例示目的のために示されるので、もっと高次の（ｈｉｇｈｅｒ  ｏｒｄｅｒ）反射は無視される。
【００５８】
近位層の厚さを（例えば上記の式（９）に従って）、後方反射した放射線１８又は少なくともその実質的な部分（例えば少なくとも８０％又は少なくとも９０％）が近位層１２と遠位層１４の界面において反射される放射線２２と破壊的に干渉し、多−層吸収材１０の反射率を最小にするように選ぶことができる。例えば近位層の厚さを、その層を介する放射線の往復光路（すなわち入力面１２ａから近位層と遠位層の間の界面への路及びその界面から入力面１２に戻る路）がその層を介する放射線の半波長の整数倍であるように選ぶことができる。いくつかの実施において、近位層と遠位層の屈折率の間の差を、約１ＧＨｚ〜約１１０ＧＨｚの範囲内の少なくとも１つの周波数に関してこの破壊的な干渉を強化するように選ぶことができる。例えば上記の通り、２つの層の屈折率は上記の式（１）を満たすことができる。
【００５９】
さらに、近位層及び遠位層は、近位層１２の入力面１２ａにおける屈折を介して多−層吸収材に入る電磁線の部分の吸収を強化するように設定される。例えばいくつかの態様において、近位層及び遠位層の１つ又は両方は、それらの中に分布する放射線−吸収性添加剤を含み、層を通過する放射線の吸収を増加させることができる。
【００６０】
与えられる周波数における各層の屈折率の虚数部は、その周波数において層が与える放射線吸収のレベルの指標である。虚数屈折率に関する所望の値を得るために、添加剤が分布する層の屈折率の虚数部を調整するように放射線−吸収性添加剤の濃度を選ぶことができる。例えばいくつかの態様において、近位層及び／又は遠位層内に分布する放射線−吸収性添加剤の濃度は、多−層吸収材が約０．３に等しいか又はそれより小さい伝送係数を示すように選ばれる。一般に層内の放射線吸収性添加剤の濃度が向上するとその層の虚数屈折率の大きさは向上する。
【００６１】
例えばいくつかの実施において、近位層及び遠位層のそれぞれ内に分布する放射線−吸収性添加剤の体積分率（すなわち添加剤により占有される体積対それぞれの層の体積の比）は約５０％より小さい、例えば約１％〜約５０％の範囲内であることができる。
【００６２】
例えば図４は、近位層１２’及び遠位層１４’を含む本記述に従う多−層吸収材１０’の１つのそのような態様を略図的に描いている。炭素粒子の形態における複数の放射線−吸収性添加剤２８が近位層１２’及び遠位層１４’のそれぞれ内に分布する。炭素粒子は層１０’及び１２’を通過する約１ＧＨｚ〜約１１０ＧＨｚの範囲内の放射線の吸収を強化する。いくつかの態様において、炭素粒子は約５００マイクロメートルより小さいか又は約２５０マイクロメートルより小さい平均寸法（すなわち直交三次元（Ｘ、Ｙ及びＺ）における粒子の寸法の平均）を示すことができる。
【００６３】
例えば多−層吸収材１０’は約１ＧＨｚ〜約１１０ＧＨｚの範囲内の１つもしくはそれより多い周波数に関して約０．３より小さい、例えば約０〜約０．３の範囲内の伝送係数を示すことができる。
【００６４】
上記の代表的な多−層吸収材１０／１０’のそれぞれは２つの層（すなわち近位層１２／１２’及び遠位層１４／１４’）を含むが、本記述に従う多−層吸収材は３つかもしくはそれより多い層を含むことができる。いくつかの態様において、多−層吸収材の層の数は、例えば２〜２０の範囲内又は２〜１５の範囲内又は２〜１０の範囲内又は５〜１０の範囲内であることができる。
【００６５】
例えば、図５は別の態様に従う多−層吸収材３０を略図的に描いており、それは互いに対して並んで配置されてポリマースタック４０を形成する４つのポリマー層３２、３４、３６及び３８を含む。この態様において、層３２はその入力面３２ａを介して放射線を受容するための入力層として働き、層３８は出力面３８ｂを有する出力層として働き、多−層吸収材を透過し且つ吸収材を介する伝播の間に吸収されなかった入力面３２ａ上における入射放射線の少なくとも一部はそれを介してポリマースタック４０を出る。
【００６６】
この態様において、約１ＧＨｚ〜約１１０ＧＨｚの範囲内の１つもしくはそれより多い周波数に関するポリマー層３２、３４、３６及び３８の実数誘電率は、入力層３２から出力層３８へ漸進的に増加する。言い換えると、各層は前の層の実数誘電率より大きい実数誘電率を有する。層の実数誘電率の増加は多様な関数形に従うことができる。例えばいくつかの態様において、層の実数誘電率は入力層３２から出力層３８へ直線状に増加するが、他の態様において増加は非−直線状であることができる。いくつかの態様において、いずれか２つの隣接層の実数誘電率は約１ＧＨｚ〜約１１０ＧＨｚの範囲内の選ばれた周波数において上記の式（１）の関係を満たし、ここで近位層は光入力層又は光入力層により近い層に相当し、遠位層は光出力層又は光出力層により近い層に相当する。
【００６７】
例えばいくつかの態様において、実数誘電率が入力層から出力層へ漸進的に増加するように、異なる実数誘電率を有する異なるポリマー材料の層を形成する。前の態様に類似して、上記で挙げたもののような多様なポリマー材料を用いて層３２、３４、３６及び３８
を形成することができる。
【００６８】
いくつかの態様において、層３２、３４、３６及び３８の１つもしくはそれより多くはその中に分布する複数の放射線吸収性添加剤を含むことができる。例えば図６は、上記の多−層吸収材３０に類似して、並べて配置されてポリマースタック４０’を形成する４つのポリマー層３２’、３４’、３６’及び３８’を含む本記述の態様に従う多−層吸収材３０’を略図的に示し、ここで層は入力層３２’から出力層３８’へ増加する実数誘電率を示す。
【００６９】
層３２’、３４’、３６’及び３８’のそれぞれ内に複数の放射線−吸収性添加剤２８、例えば炭素粒子が分布する。前の態様におけると同様に、添加剤２８は約５００マイクロメートルより小さい平均寸法及び約１％〜約５０％の範囲内、例えば約１０％〜約４０％の範囲内又は約１５％〜約３０％の範囲内の体積分率を有することができる。
【００７０】
いくつかの実施においてポリマー層３２’、３４’、３６’及び３８’のそれぞれ内の放射線−吸収性添加剤の濃度（例えば体積分率）は他のいずれかの層内に分布する放射線−吸収性添加剤の濃度と同じであることができるが、他の実施において、層３２’、３４’、３６’及び３８’の少なくとも２つは異なる濃度（例えば体積分率）の添加剤２８を有することができる。
【００７１】
いくつかの態様において、多−層吸収材３０’は約０．３に等しいか又はそれより小さい、例えば約０〜約０．３の範囲内の反射率及び約０．３に等しいか又はそれより小さい、例えば約０〜約０．３の範囲内の伝送係数を示すことができる。
【００７２】
多様な製造方法を用いることにより、本記述に従う多−層吸収材を形成することができる。例えばいくつかの態様において、既知の混合法及び装置を用いて充填剤をポリマーに加えることができる。例えば連続ミキサー、密閉式ミキサー、遊星形ミキサー及び二軸スクリュー押出機をこの目的に用いることができる。充填剤をポリマーとブレンドしたら、押出し、カレンダリング、流延又はプレス成形（ｐｒｅｓｓｉｎｇ）を含む種々の方法によりポリマーシートを形成することができる。次いで適した接着剤を用いて個々のシート層を接着することにより、上記の記述に従う多層シートを形成することができる。いくつかの態様において、複数のポリマーシートの同時押出及び同時−硬化のような１つのプロセスで上記の記述に従う多−層シートを形成することができる。
【００７３】
本記述に従う多−層吸収材は多様な用途を見出すことができる。例えばそのような多−層吸収材は電磁遮蔽用途における使用に特に適しており、その用途では電磁線の高い吸収のみでなくシールド上における入射放射線の低い反射率も望ましい。例えば本記述に従う多−層吸収材を、例えば衝突回避レーダーシステムにおける迷放射線を吸収するために、自動車用途において用いることができる。他の用途において、サーバーのような電子装置を外部の干渉電磁線から遮蔽するために本記述に従う多−層吸収材を用いることができる。本記述に従う多−層吸収材を用いることができる他の用途の例には、電子囲い（ｅｌｅｃｔｒｏｎｉｃ  ｅｎｃｌｏｓｕｒｅ）からの電磁放射を減少させること及び／又は電子囲い内の電磁干渉に伴う問題の除去、試験装置内及びその近くの望ましくない物体のレーダーシグネチャー（ｒａｄａｒ  ｓｉｇｎａｕｒｅ）を減少させること及びアンテナ性能を向上させることが含まれる。
【００７４】
当該技術分野における通常の熟練者は、本発明の範囲から逸脱することなく上記の態様に種々の変更を成し得ることを認識するであろう。
【図１】
2019083336.tif 000012
【図２】
2019083336.tif 000013
【図３】
2019083336.tif 000014
【図４】
2019083336.tif 000015
【図５】
2019083336.tif 000016
【図６】
2019083336.tif 000017
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
本願明細書に開示された発明。
【手続補正２】
【補正対象書類名】明細書
【補正対象項目名】００７４
【補正方法】変更
【補正の内容】
【００７４】
当該技術分野における通常の熟練者は、本発明の範囲から逸脱することなく上記の態様又は下記の態様に種々の変更を成し得ることを認識するであろう。
態様１：電磁線の受容に適応した放射線−受容面を有する近位層及び該近位層を介して伝送される受容された放射線がもしあるなら少なくともその一部を受容するために近位層に隣接して配置される遠位層を含んでなり、ここで該近位層は約１ＧＨｚ〜約１１０ＧＨｚの範囲内の電磁線の少なくとも１つの周波数に関して該遠位層の屈折率の実数部より小さい実数部を有する屈折率を示す多−層吸収材。
態様２：近位層の屈折率の実数部が約２０ＧＨｚ〜約８０ＧＨｚの範囲内の少なくとも１つの周波数に関して遠位層の屈折率の実数部より小さい態様１の多−層吸収材。
態様３：近位層の屈折率の実数部が該約２０ＧＨｚ〜約１１０ＧＨｚの周波数範囲内の少なくとも１つの周波数帯に及ぶ波長に関して遠位層の屈折率の実数部より小さい態様１の多−層吸収材。
態様４：該周波数帯が少なくとも約５ＧＨｚの帯域幅を有する態様３の多−層吸収材。
態様５：該周波数帯が少なくとも約１０ＧＨｚの帯域幅を有する態様３の多−層吸収材。
態様６：該周波数帯が少なくとも約２０ＧＨｚの帯域幅を有する態様３の多−層吸収材。
態様７：該周波数帯が少なくとも約５０ＧＨｚの帯域幅を有する態様３の多−層吸収材。
態様８：該少なくとも１つの周波数が２４ＧＨｚ及び７７ＧＨｚのいずれかである態様の多−層吸収材。
態様９：該少なくとも１つの周波数における該層の屈折率の実数部が以下の関係：
【数１】
2019083336.tif 000018
［式中、
ｎrdは近位層の屈折率の実数部を示し、ｎrpは遠位層の屈折率の実数部を示し、そしてｆ（ＧＨｚの単位における）は近位層及び遠位層の屈折率の実数部における差が決定される周波数を示す］
を満たす態様１の多−層吸収材。
態様１０：該第１及び第２の層がポリマー材料を含む態様１の多−層吸収材。
態様１１：該ポリマー材料が熱硬化性エラストマー、熱可塑性エラストマー及び液晶ポリマーのいずれかを含む態様１０の多−層吸収材。
態様１２：該ポリマー材料がポリアミド、ポリカーボネート、ポリプロピレン、ポリスチレン、ポリエステル、ポリウレタン、エポキシ、ポリエチレン及びシリコーンのいずれかを含む態様１０の多−層吸収材。
態様１３：該ポリマー材料がアクリロニトリルブタジエンスチレン及びエチレン酢酸ビニルのいずれかを含む態様１０の多−層吸収材。
態様１４：該層の少なくとも１つ内に分布する複数の放射線−吸収性添加剤をさらに含んでなり、ここで該添加剤は該約１ＧＨｚ〜約１１０ＧＨｚの範囲内の１つもしくはそれより多い周波数における電磁エネルギーを吸収することができる態様１の多−層吸収材。
態様１５：該放射線吸収性添加剤が誘電体を含む態様１４の多−層吸収材。
態様１６：該添加剤が複数の炭素粒子を含む態様１４の多−層吸収材。
態様１７：該炭素粒子が約５００マイクロメートルより小さい平均粒度を示す態様１６の多−層吸収材。
態様１８：該添加剤が約５０％に等しいか又はそれより小さい体積分率を示す態様１４の多−層吸収材。
態様１９：該添加剤が約１％〜約５０％の範囲内の体積分率を示す態様１８の多−層吸収材。
態様２０：該添加剤が該近位層及び遠位層の両方内に分布する態様１４の多−層吸収材。
態様２１：該近位層中の該添加剤の濃度が該遠位層中の該添加剤の濃度より高い態様２０の多−層吸収材。
態様２２：該近位層中の該添加剤の濃度が該遠位層中の該添加剤の濃度と実質的に同じであり、且つここで該近位層が該遠位層の厚さより大きい厚さを有する態様２０の多−層吸収材。
態様２３：該吸収材が該少なくとも１つの周波数において約０．３より小さい反射率を示す態様１の多−層吸収材。
態様２４：該反射率が約０〜約０．３の範囲内である態様２３の多−層吸収材。
態様２５：該吸収材が該少なくとも１つの周波数において約０．３より小さい伝送係数を示す態様１７の多−層吸収材。
態様２６：該伝送係数が約０〜約０．３の範囲内である態様１の多−層吸収材。
態様２７：該少なくとも１つの周波数が２４ＧＨｚ及び７７ＧＨｚのいずれかである態様２４の多−層吸収材。
態様２８：該第１及び第２の層のそれぞれが約０．００１インチ〜約０．２インチの範囲内の厚さを有する態様１の多−層吸収材。
態様２９：該第１及び第２の層のそれぞれが約０．０１インチ〜約０．２インチの範囲内の厚さを有する態様１の多−層吸収材。
態様３０：該第１及び第２の層のそれぞれが約０．１インチ〜約０．２インチの範囲内の厚さを有する態様１の多−層吸収材。
態様３１：該２つの層の全体的な厚さが約０．００２インチ〜約１０インチの範囲内である態様１の多−層吸収材。
態様３２：入力層及び出力層を有するポリマースタックを形成し、該入力層は入射電磁線を受容するための放射線−受容面を含み、該出力層は受容した放射線がもしあれば少なくともその一部が出口面を介してスタックを出る出口面を含むように互いに対して配置される複数のポリマー層を含んでなる多−層吸収材であって、ここで約１ＧＨｚ〜約１１０ＧＨｚの範囲内の１つもしくはそれより多い周波数に関する該ポリマー層の実数誘電率が、該入力層から該出力層へ漸進的に増加する多−層吸収材。
態様３３：１つもしくはそれより多い周波数に関する該ポリマー層の実数誘電率が約２０ＧＨｚ〜約８０ＧＨｚの範囲内の１つもしくはそれより多い周波数に関して該入力層から該出力層へ漸進的に増加する態様３２の多−層吸収材。
態様３４：該層のそれぞれが該約１ＧＨｚ〜約１１０ＧＨｚの範囲内の少なくとも１つの周波数に関して約０〜約５０の範囲内の実数誘電率を示す態様３２の多−層吸収材。
態様３５：該周波数の１つもしくはそれより多くにおけるいずれか２つの隣接層の実数屈折率における差が、該周波数倍されると約１〜約２０の範囲内である態様３１の多−層吸収材。
態様３６：該吸収材が入力層の該入力面上に入射する約１ＧＨｚ〜約１１０ＧＨｚの範囲内の少なくとも１つの周波数を有する放射線に関して約０．３より小さい反射率を示す態様３２の多−層吸収材。
態様３７：該吸収材が該少なくとも１つの周波数を有する該入射放射線に関して約０．３より小さい伝送係数を示す態様３６の多−層吸収材。
態様３８：該少なくとも１つの周波数が２４ＧＨｚ及び７７ＧＨｚのいずれかである請態様３７の多−層吸収材。
態様３９：該吸収材が該約２０ＧＨｚ〜約１００ＧＨｚの周波数範囲内の周波数帯中の入射放射線に関して約０．３より小さい反射率及び約０．３より小さい伝送係数を示す態様３２の多−層吸収材。
態様４０：該周波数帯が少なくとも約２０ＧＨｚの帯域幅を有する態様３９の多−層吸収材。
態様４１：該周波数帯が少なくとも約５０ＧＨｚの帯域幅を有する態様３９の多−層吸収材。
態様４２：該ポリマー層の少なくとも１つ内に分布する複数の放射線−吸収性添加剤をさらに含んでなり、ここで該添加剤は該約２０ＧＨｚ〜約１００ＧＨｚの範囲内の１つもしくはそれより多い周波数における電磁エネルギーを吸収することができる態様３２の多−層吸収材。
態様４３：該吸収性添加剤が約２０ＧＨｚ〜約１００ＧＨｚの範囲内の少なくとも１つの周波数に関して約０．５より大きい吸収係数を示す材料で作られる態様４２の多−層吸収材。
態様４４：該添加剤が複数の炭素粒子を含む態様４２の多−層吸収材。
態様４５：該放射線−吸収性添加剤が該ポリマー層のそれぞれ内に分布する態様４２の多−層吸収材。
態様４６：該少なくとも１つの層中の該放射線−吸収性添加剤の体積分率が約１％〜約５０％の範囲内である態様４２の多−層吸収材。
態様４７：該層中の該添加剤の濃度が該入力層から該出力層へ漸進的に増加する態様４２の多−層吸収材。
態様４８：ポリマー材料及び第１の装入量の放射線吸収性添加剤を含んでなり、電磁線を受容するための放射線−受容面を有する近位層該近位層を介して伝送される受容された放射線がもしあるならその少なくとも一部を受容するために該近位層に隣接して配置され、第２の装入量の放射線−吸収性添加剤を含んでなる遠位層を含んでなる多−層吸収材であって、ここで該層の誘電率の実数部及び虚数部は、該吸収材が約２０ＧＨｚ〜約１００ＧＨｚの範囲内の１つもしくはそれより多い放射線周波数における近位層の該放射線−受容面上の入射放射線に関して０．３より小さい反射率及び０．３より小さい伝送係数を示すように設定される多−層吸収材。
態様４９：添加剤の該第１の装入量が添加剤の該第２の装入量より大きい態様４８の多−層吸収材。
態様５０：該第１及び第２の装入量が実質的に同じであり、該近位層が該遠位層より大きい厚さを有する態様４８の多−層吸収材。
態様５１：該近位層の誘電率の実数部が該遠位層の誘電率のそれぞれの実数部より小さい態様４８の多−層吸収材。
態様５２：該近位層と遠位層の誘電率の実数部の間の差が約３〜約６の範囲内である態様５１の多−層吸収材。
【外国語明細書】
2019083336000001.pdf